(57)【特許請求の範囲】
【請求項１】
塩化銀の粉末とアルカリ金属塩化物の粉末とを水分を含まない雰囲気中で混合し微粉砕することにより得られる組成物を有効成分とする銀系抗菌剤。
【請求項２】
前記塩化銀の粉末が、平均粒径３０μｍ以下に均一に微粉末化された塩化銀であることを特徴とする請求項１記載の銀系抗菌剤。
【請求項３】
前記アルカリ金属塩化物が塩化カリウムである請求項１又は２記載の銀系抗菌剤。
【請求項４】
結合剤に請求項１又は２記載の銀系抗菌剤を配合してなる抗菌性組成物。
【請求項５】
請求項４の抗菌性組成物を成形加工してなる抗菌性成形体。
【請求項６】
基材表面の一部又は全部に、請求項４記載の抗菌性組成物からなる抗菌層を設けてなる抗菌性成形体。
【発明の詳細な説明】
【０００１】
【発明の属する技術分野】
本発明は、銀系抗菌剤、抗菌性組成物及び抗菌成形体に関する。
【０００２】
【従来の技術及び発明が解決しようとする課題】
最近、環境衛生への関心が著しく高まる中で、室内の水回り関係（台所、浴室、洗面所、トイレ等）や各種備品（電気製品、各種器具類）については、細菌やカビ等の発生を防止できる製品が要望されている。そのため、これらのハウジングそのもの又はハウジングの表面被覆層やハウジングに貼着される化粧紙、化粧板等に抗菌剤や抗カビ剤を配合することが実施されている（例えば、特公昭６３−５４０１３号公報、特公平４−２８６４６号公報、特開平１−３１３５３３号公報等）。
【０００３】
ここで抗菌剤としては種々のものが使用されるが、その代表的なものとして、銀系抗菌剤を挙げることができる。銀系抗菌剤としては、水溶性銀ガラス等の水溶性銀化合物、リン酸カルシウム銀、酢酸亜鉛−銀、アルミノマグネシアケイ酸銀、リン酸亜鉛カルシウム銀、リン酸ジルコニウム銀、ケイ酸カルシウム銀、硝酸銀等の無機銀塩、チオ硫酸銀錯体、アンモニウム銀錯体、チオシアン酸銀錯体、アミノ酸銀錯体等の銀錯体、銀錯体担持シリカゲル等を挙げることができる。更に、銀と共に亜鉛を含むものもよく知られている。これらのうち、水溶性銀化合物は水溶性が高いので、物品の表面に存在すると、水洗や雨等により溶出し、抗菌効果が失われるという欠点がある。無機銀塩は、日常の環境下で普通に存在する塩化物と反応して塩化銀を生成し、塩化銀が還元されて黒化し、物品表面を変色させるという欠点がある。また、銀錯体のうち、チオ硫酸銀錯体やチオシアン酸銀錯体は２価の硫黄イオンを含むため、酸や熱により分解して有毒ガスを発生すると共に、次第に硫化銀に変化して抗菌性能が低下する。アミノ酸銀錯体は錯安定度が比較的に低いため、塩化物と反応して塩化銀を生成し易く、抗菌性能が著しく低下するとともに、塩化銀が還元されることによる着色が問題になる。更に無機銀塩に比べて合成が困難であり、製造コストが高くなるので、工業的にも好ましくない。
【０００４】
上記の様な従来の銀系抗菌剤の欠点を解消するものとして、塩化アンモニウム、アルカリ金属叉はアルカリ土類金属の塩化物を含む水溶液に、銀又は塩化銀等の銀塩を添加して得られる銀クロロ錯塩が提案されている（特許第２９０７１９４号）。
【０００５】
しかしながら、該銀クロロ錯塩は水溶液の形態で使用されるため、例えば合成樹脂に配合する場合に、分散性が不十分になる等の不都合を生じる。もっとも、合成樹脂に配合するために、濃縮乾燥して粉末化することは考えられるが、濃縮乾燥により得られる該銀クロロ錯塩の粉末を合成樹脂に配合すると、従来の銀系抗菌剤と同様に、着色を生じる虞れがある。また、該特許公報にも記載されている様に、銀クロロ錯塩の水溶性は従来の銀錯塩よりも高いため、その水溶液の濃度を従来よりも高く設定することができるが、それでも濃縮乾燥を工業的に行うには適しない濃度である。更に、該特許公報には、塩化銀とアルカリ金属塩化物とを乾式で混合すること、及びそれに基づく効果についての記載はない。
【０００６】
【課題を解決するための手段】
本発明者は、上記課題を解決すべく鋭意研究を重ねた結果、新規な銀系抗菌剤を得ることに成功し、本発明を完成した。
即ち、本発明は、下記（１）〜（４）の銀系抗菌剤、抗菌性組成物及び抗菌性成形体を提供するものである。
（１）塩化銀の粉末とアルカリ金属塩化物の粉末とを水分を含まない雰囲気中で混合し微粉砕することにより得られる組成物を有効成分とする銀系抗菌剤。
（２）前記塩化銀の粉末が、平均粒径３０μｍ以下に均一に微粉末化された塩化銀であることを特徴とする上記（１）記載の銀系抗菌剤。
好ましくは上記アルカリ金属塩化物として、塩化カリウムが用いられる。
（３）上記（１）又は（２）の抗菌剤を結合剤にを配合してなる抗菌性組成物。
（４）上記（３）の抗菌性組成物を成形加工してなる抗菌性成形体。
（５）基材表面の一部又は全部に、上記（３）の抗菌性組成物からなる抗菌層を設けてなる抗菌性成形体。
【０００７】
本発明によれば、銀化合物の中では抗菌性能があまり高くない塩化銀とアルカリ金属塩化物とを乾式で混合して微粉砕するという非常に簡単な操作により、予想外にも、状来の代表的な銀系抗菌剤と同等又はそれ以上の高い抗菌性能を示し、少ない使用量でも高い抗菌性能を示し、該抗菌性能が日常的な環境に長期間晒されても殆ど低下することがなく、合成樹脂等に対する分散性が良好で、しかも結合剤に配合したり又は含浸させても着色を殆ど起こさないという、優れた特性を有する銀系抗菌剤が得られることが判明した。
【０００８】
本発明の抗菌性組成物は、合成樹脂等の成形性を有する結合剤を含む場合は任意形状の成形体とすることができる。また、フィルム状又はシート状に成形し、各種基材の表面に接着又は圧着することができる。更に、塗料、接着剤等の形態に調製して、紙類、木質材料、金属材料、セラミックス材料等の基材の表面を被覆することができる。
【０００９】
【発明の実施の形態】
本発明の銀系抗菌剤は、塩化銀の粉末とアルカリ金属塩化物の粉末とを混合し乾式で微粉砕することにより得られる組成物を有効成分とするものである。
かかる銀系抗菌剤は、例えば、塩化銀の粉末に、アルカリ金属塩化物の粉末を混合し、さらに、この粉末混合物を微粉砕する方法により製造できる。
以下、本発明の実施形態について説明する。
【００１０】
塩化銀は粉末の形態で使用される。塩化銀は一般に微粉砕が困難であるが、アルカリ金属塩化物との混合下に微粉砕すると、均一な微粉末となることが判明した。塩化銀の粉末としては特に制限されず、市販されている試薬を使用できるが、大気雰囲気下で保存されたものを更に乾燥した乾燥粉末を用いることが好ましい。この乾燥粉末としては、例えば、８０〜１００℃程度の温度下に１〜３時間程度予備乾燥したものが好ましく、乾燥減量が１．０％以下程度のものが特に好ましい。また、その粒子径も特に制限されないが、通常０．１〜３ｍｍ程度、好ましくは０．５〜１ｍｍ程度のものを使用すればよい。
【００１１】
アルカリ金属塩化物は粉末の形態で使用される。アルカリ金属塩化物としては公知のものをいずれも使用でき、例えば、塩化カリウム、塩化ナトリウム、塩化リチウム等を挙げることができる。これらの中でも塩化カリウムが好ましい。アルカリ金属塩化物は１種を単独で使用でき、又は少なくとも１種、又は２種以上を併用できる。アルカリ金属塩化物の粉末としては、塩化銀の場合と同様に、一般に市販されている試薬を使用できるが、大気雰囲気下で保存されたものを更に乾燥した乾燥粉末を用いることが好ましい。この乾燥粉末としては、例えば、１５０〜２００℃の温度下に２〜５時間程度予備乾燥したものが好ましく、乾燥減量が０．０５％以下のものが特に好ましい。
【００１２】
混合及びそれに続く微粉砕は、公知の方法に従って実施できる。混合には、一般に使用される粉体混合装置をいずれも使用できる。また微粉砕も、例えば、ジェットミル等の一般的な粉砕装置を使用できる。混合及び微粉砕は、例えば、乾燥空気、窒素ガス等の水分を含まない雰囲気中で実施するのが好ましい。微粉砕条件は特に制限されないが、得られる微粉末の平均粒径が通常３０μｍ以下、好ましくは１０μｍ程度になるように適宜設定すれば良い。塩化銀が均一に微粉砕されたことを確認する方法としては、例えば、混合及び微粉砕を行った後、得られる微粉末に水を噴霧し、目視で均一に着色するか否かを観察すればよい。均一に着色することにより、塩化銀が微粉砕されて均一に分散していることが判る。この様に、塩化銀の粉末とアルカリ金属塩化物の粉末とを混合し、乾式で微粉砕する製法によって得られる混合物（組成物）が、本発明の銀系抗菌剤の有効成分となる。
得られた銀系抗菌剤は、そのまま（固体状）の形態、又は適当な分散媒に添加することにより、抗菌性接着剤、抗菌性塗料、インク又はペーストの形態に調製して用いることができる。
【００１３】
本発明の銀系抗菌剤は、公知の方法に従って、各種担体に担持してもよい。担体としてはこの分野で常用されているものをいずれも使用でき、例えば、ゼオライト、シリカゲル、アルミノシリケート、活性炭等を挙げることができる。
本発明の銀系抗菌剤は、シランカップリング剤、チタンカップリング剤等のカップリング剤で表面処理を施してもよい。
【００１４】
本発明の抗菌性組成物は、結合剤に本発明の銀系抗菌剤を配合したものである。結合剤としては、マトリックスとなり得るものであれば特に制限されず、公知のものをいずれも使用できるが、例えば、熱可塑性樹脂、熱硬化性樹脂、無機質結合体、含金属有機化合物等を挙げることができる。これらの中でも、熱可塑性樹脂、熱硬化性樹脂等の合成樹脂を結合剤とした抗菌性樹脂組成物や、無機質担体を結合剤とした抗菌性無機組成物等が好ましい。
【００１５】
熱可塑性樹脂の具体例としては、例えば、ポリエチレン、ポリプロピレン、ポリイソプレン、塩素化ポリエチレン、ポリ塩化ビニル、ポリブタジエン、ポリスチレン、耐衝撃性ポリスチレン、アクリロニトリル−スチレン樹脂（ＡＳ樹脂）、アクリロニトリル−ブタジエン−スチレン樹脂（ＡＢＳ樹脂）、メチルメタクリレート−ブタジエン−スチレン樹脂（ＭＢＳ樹脂）、メチルメタクリレート−アクリロニトリル−ブタジエン−スチレン樹脂（ＭＡＢＳ樹脂）、アクリロニトリル−アクリルゴム−スチレン樹脂（ＡＡＳ樹脂）、アクリル樹脂、ポリエステル（ポリエチレンテレフタレート、ポリブチレンテレフタレート、ポリエチレンナフタレート等）、ポリカーボネート、ポリフェニレンエーテル、変性ポリフェニレンエーテル、脂肪族ポリアミド、芳香族ポリアミド、ポリフェニレンスルフィド、ポリイミド、ポリエーテルエーテルケトン、ポリスルホン、ポリアリレート、ポリエーテルケトン、ポリエーテルニトリル、ポリチオエーテルスルホン、ポリエーテルスルホン、ポリベンズイミダゾール、ポリアミドイミド、ポリエーテルイミド、ポリアセタール、液晶ポリマー、熱可塑性ポリウレタン等を挙げることができる。熱可塑性樹脂は１種を単独で使用でき、又は少なくとも１種、又は２種以上を混合して用いてもよい。
【００１６】
熱硬化性樹脂性の具体例としては、例えば、ポリウレタン、フェノール樹脂、メラミン樹脂、尿素樹脂、不飽和ポリエステル樹脂、ジアリルフタレート樹脂、シリコン樹脂、フッ素樹脂、エポキシ樹脂（ビスフェノールＡ型エポキシ樹脂、ビスフェノールＦ型エポキシ樹脂、ビスフェノールＡＤ型エポキシ樹脂、フェノールノボラック型エポキシ樹脂、クレゾールノボラック型エポキシ樹脂、環状脂肪族エポキシ樹脂、グリシジルエステル系エポキシ樹脂、グリシジルアミン系エポキシ樹脂、複素環式エポキシ樹脂、ウレタン変性エポキシ樹脂、臭素化ビスフェノールＡ型エポキシ樹脂等）等を挙げることができる。熱硬化性樹脂は１種を単独で使用でき、又は少なくとも１種、又は２種以上を混合して用いることができる。
【００１７】
無機質結合体としては、例えば、珪酸塩、リン酸塩、ホウ酸塩等の無機質硬化性物質等の１種又は２種以上の混合物やこれらの前駆体物質、含水和物質等を、熱、光、電子線、触媒等で硬化して、不溶性、不融性又は可塑性の結合剤としたもの等を挙げることができる。無機質結合体は１種を単独で使用でき、又は少なくとも１種、又は２種以上を併用できる。
【００１８】
含金属有機化合物の具体例としては、例えば、有機珪素化合物、有機チタン化合物、有機リン化合物、有機ホウ素化合物等を挙げることができる。含金属有機化合物は１種を単独で使用でき、又は少なくとも１種、又は２種以上を併用できる。
結合剤に対する本発明の銀系抗菌剤の配合割合は特に制限されず、得ようとする抗菌性組成物の用途、結合剤の種類等の各種条件に応じて広い範囲から適宜選択できるが、通常、結合剤１００重量部に対して、本発明の銀系抗菌剤を０．０１〜５０重量部、好ましくは０．１〜３０重量部、より好ましくは０．５〜１５重量部配合すればよい。
【００１９】
本発明の抗菌性組成物には、その優れた抗菌性能を損なわない範囲で、他の抗菌剤、無機質充填剤、顔料、有機溶剤、酸化防止剤、帯電防止剤、離型剤、潤滑剤、熱安定剤、難燃剤やドリップ防止剤、紫外線吸収剤、光安定剤、遮光剤、金属不活性剤、老化防止剤、可塑剤、衝撃強度改良剤、相溶化剤等の通常の樹脂添加剤などの１種、又は少なくとも１種、又は２種以上が含まれていてもよい。
【００２０】
合成樹脂等の成形可能な結合剤を含む本発明の抗菌性組成物は、例えば、結合剤に本発明の銀系抗菌剤及び必要に応じて他の樹脂添加剤の所定量又は適量を添加し、公知の方法で混合、混練することにより製造できる。例えば、粉末、ビーズ、フレーク又はペレット状の各成分を、１軸押出機、２軸押出機等の押出機、バンバリーミキサー、加圧ニーダー、２本ロール等の混練機を用いて混合・混練することにより、ペレット状の抗菌性樹脂組成物などの抗菌性組成物を製造することができる。該組成物を、プレス成形、射出成形、押出成形等の公知の成形手段により、任意形状の抗菌性成形体とすることができる。
【００２１】
また、該組成物を基材の表面に被覆することにより、表面の一部又は全部に本発明の銀系抗菌剤が設けられた被覆抗菌層を有する抗菌性成形体としてもよい。基材に抗菌層を設ける手段は、基材に上記抗菌性成形体を接着又は積層したり、或いは、基材に上記銀系抗菌剤を塗布、接着又は含浸したりなど各種の手段を用いることができる。
【００２２】
基材に抗菌性成形体を接着又は積層する抗菌性成形体の製造方法としては、任意形状の抗菌性成形体のうち、特にフィルム状又はシート状に成形された抗菌性成形体を、合成樹脂、紙類、木質材料、金属材料、セラミックス材料等の基材の１種又は２種以上から構成された各種の基材の表面の一部又は全部に接着又は積層することが好ましく例示される。該基材としては、例えば、平板、曲面板等の板材、シート、フィルム、立体形状物品等を挙げることができる。より具体的には、例えば、木材単板、木材合板、パーティクルボード、中密度繊維板（ＭＤＦ）等の木材板、木質繊維板等の木質板、鉄、アルミニウム等の金属からなる板材、アクリル、ポリカーボネート、エチレン・酢酸ビニル共重合体、エチレンビニルアセテート、ポリエステル、ポリスチレン、ポリオレフィン、ＡＢＳ、フェノール樹脂、ポリ塩化ビニル、セルロース系樹脂、ゴム等の樹脂からなるフィルムやシート、ガラス、陶磁器等のセラミックス、ＡＬＣ（発砲軽量コンクリート）等のセメント、硅酸カルシウム、石膏等の非セメント系材料等からなる板材や立体形状物品、上質紙、和紙等の紙、炭素、石綿、チタン酸カリウム、ガラス、合成樹脂等の繊維からなる不織布や織布等を挙げることができる。積層方法としては公知の方法を採用でき、例えば、接着剤層を間に介して、上記抗菌性成形体を板状基材に加圧ローラーで加圧して積層する方法、シート又はフィルムを射出成形の雌雄両金型間に挿入して、両金型を閉じ、雄型のゲートから溶融樹脂を射出充填した後、冷却して樹脂成形品の成形と同時にその表面にシート又はフィルムを接着積層する射出成形同時ラミネート法（特公昭５０−１９１３２号公報、特公昭４３−２７４８８号公報等）、シート又はフィルム（抗菌性成形体）を成形品の表面に接着剤を介して対向なしいは載置し、成形品側からの真空吸引による圧力差によりシート又はフィルムを成形品表面に積層する真空プレス積層方法（特公昭５６−４５７６８号公報、特公昭６０−５８０１４号公報等）、円柱、多角柱等の柱状基材の長軸方向に、シート又はフィルム（抗菌性成形体）を間に接着剤層を介して供給しつつ、多数の向きの異なるローラーにより、柱状体を構成する複数の側面に順次シート又はフィルムを加圧接着して積層してゆくラッピング加工方法（特公昭６１−５８９５号公報、特公平３−２６６６号公報等）、先ずシート（抗菌性成形体）を板状基材に接着剤層を介して積層し、次いで板状基材のシートとは反対側の面に、シートと板状基材との界面に到達する、断面がＶ字状、又はＵ字状溝を切削し、次いで該溝内に接着剤を塗布した上で、該溝を折り曲げ、箱体又は柱状体を成形するいわゆる、Ｖカット又はＵカット加工方法（特開昭４８−４７９７２号公報等）等を挙げることができる。
【００２３】
さらに、基材に上記銀系抗菌剤を塗布、接着又は含浸などする抗菌性成形体の製造方法としては、例えば、本発明の抗菌性組成物を、結合剤の種類及びその他の成分を適宜選択することにより、接着剤、塗料、インク又はペーストの形態に調製し、これを、合成樹脂、紙類、木質材料、金属材料、セラミックス材料等の基材の１種又は２種以上から構成される任意形状の各種の基材表面の一部又は全部に、塗布、接着又は含浸などすることが好ましく例示される。かかる製法によれば、効率よく抗菌性塗膜を形成することができる。抗菌性塗膜の形成には公知の方法を採用でき、例えば、グラビアコート、ロールコート、エアナイフコート、キスコート、スプレーコート、ホイラーコート、カーテンフローコート、刷毛塗り、グラビア印刷、グラビアオフセット印刷、凹版印刷、シルクスクリーン印刷等を挙げることができる。
【００２４】
本発明の抗菌性成形体は、上記結合剤が使用される実質的に全ての用途に適用できる。該用途の具体例としては、例えば、エアコン、掃除機、電話機、携帯端末、洗濯機、ドライヤー、換気扇、食器洗浄乾燥器、加湿器、電気シェーバー、炊飯器、冷蔵庫、リモコン等の各種家電製品のハウジングや構成部品（フィルターも含む）、電子機器やＯＡ機器類のキーボード、システムキッチン等の台所用品のハウジングや構成部品、洗面台、浴槽、便座、便器等のサニタリー用品のハウジングや構成部品、壁紙、天井材、合板、床材、石膏ボード等の建材の構成材料、窓枠、扉、手すり等の建具類の構成材料、自動車、飛行機等の輸送機器類の構成部品や内装部品等を挙げることができる。
【００２５】
【実施例】
以下に実施例及び比較例を挙げ、本発明を具体的に説明する。
実施例１
塩化カリウムの粉末（大塚化学（株）製）１ｋｇを暗所にて１５０℃下で２時間予備乾燥した。これに、塩化銀４０ｇの粉末（試薬、和光純薬（株）製）を加えて粗混合を行った。この粗混合物を、乾燥空気を用いたジェットミル（（株）セイシン企業製）で更に混合し且つ微粉砕した。得られる微粉末の一部に水を噴霧して蛍光灯の光を照射し、目視で均一に着色が発生するようになるまで、ジェットミルによる混合及び微粉砕を繰り返し行い、本発明の銀系抗菌剤を製造した。
ポリプロピレン（商品名：Ｊ−２０９、東燃化学（株）製）１００重量部に、上記で得られた本発明銀系抗菌剤０．１重量部を加え、よく混合した。得られた抗菌性組成物を２２０℃の温度下に風呂椅子の金型に射出成形し、１００×１８０×８０ｍｍの抗菌性風呂椅子を製造した。
【００２６】
比較例１
実施例１の本発明銀系抗菌剤に代えて、特許第２９０７１９４号の実施例１に従って製造した抗菌水溶液（塩化カルシウムの３モル／リットル水溶液に塩化銀を溶解することにより、０．５ｇ／リットルの銀をクロロ錯塩として含む水溶液）を、４００℃で強熱乾燥し、得られた固形物をジェットミルで粉砕して得られる粉末を用いる以外は、実施例１と同様にして、１００×１８０×８０ｍｍの抗菌性風呂椅子を製造した。
【００２７】
実施例１及び比較例１で製造した抗菌性風呂椅子をカーボンアーク燈型サンシャインウエザメーター（スガ試験機（株）製）  にて１００時間暴露し（ブラックパネル温度６３℃、降雨時間が６０分中１２分）、耐候性試験を実施したところ、実施例２の抗菌性風呂椅子には殆ど着色は認められなかったが、比較例１の抗菌性風呂椅子は薄茶色に着色した。
【００２８】
実施例２及び比較例２〜４
アクリロニトリル−スチレン樹脂１００重量部と、下記に示す抗菌剤（実施例２、比較例２〜４）の１重量部とをドライブレンドした後、二軸押出機（商品名：ＰＣＭ−４５、池貝鉄工（株）製）を用いて溶融混練し、ストランドカットしてペレットをそれぞれ作成した。得られた各ペレットを、射出成形機（商品名：ＦＮ−４０００、日精樹脂工業（株）製）により、シリンダー温度２２０℃、金型温度５０℃で射出成形し、直径５０ｍｍ、厚さ２ｍｍの円盤状物を製造した。
【００２９】
［抗菌剤］
実施例２：実施例１の本発明銀系抗菌剤
比較例２：比較例１で噴霧乾燥により得られる粉末
比較例３：金属系抗菌剤（ゼオライトに銀及び亜鉛を担持させた金属系抗菌剤、商品名：ゼオミック、シナネンゼオミック（株）製）
比較例４：金属系抗菌剤（リン酸ジルコニウムに銀及び亜鉛を担持させた金属系抗菌剤、商品名：ノバロンＡＧＺ３３０、東亜合成（株）製）
【００３０】
得られた円盤状物を試験片とし、２５℃に保持した細菌（大腸菌）又はカビ（Ａｓｐｅｒｇｉｌｌｕｓ  ｎｉｇｅｒ）を接種したツァペック寒天培地に載置し、４８時間後の阻止円の発生状態を観察し、抗菌性及び抗カビ性を判定した。判定基準は下記の通りである。結果を表１に示す。
【００３１】
［評価基準］
◎：十分な阻止円が確認できる状態。
○：若干の阻止円が確認できる状態。
△：阻止円は出ないが試験片上での供試菌の繁殖がなく、抵抗性が確認される状態。
×：供試菌が培地上に均一に繁殖し、抵抗性が確認できない状態。
【００３２】
【表１】
0003563029.tif 000002
【００３３】
以上の結果から、本発明の銀系抗菌剤が、従来のものよりも抗菌性及び抗カビ性の面でも同等以上の効果を示すことが明かである。
【００３４】
【発明の効果】
本発明に係る銀系抗菌剤によれば、抗菌、抗カビ効果に優れており、また、合成樹脂などに配合した場合に、良好に分散させることができる。
さらに、かかる抗菌剤が結合剤に配合された抗菌性組成物を成形することにより、抗菌性に優れ且つ職色を伴わない成形体を得ることができる。